(57)【要約】【課題】噛み込み不良を抑制することができるとともに、優れた表面品質を有する圧延板を製造可能なアルミニウム用熱間圧延油、この熱間圧延油を含むアルミニウム用熱間圧延クーラント及びこのクーラントを用いて行うアルミニウム圧延板の製造方法を提供する。【解決手段】アルミニウム用熱間圧延油は、３．０〜１０質量％の脂肪酸と、１０〜３０質量％の合成エステルと、１．０〜５．０質量％のポリエチレングリコール型非イオン界面活性剤と、０．０１０〜２．０質量％のアルカノールアミンとを含有し、残部が精製鉱油からなる。４０℃における動粘度が２５〜７５ｍｍ2／ｓである。１００℃における動粘度が４０℃における動粘度の０．１０〜０．３０倍である。３５０℃における加熱残分が５．０〜２５質量％である。合成エステルにおける、カルボン酸に由来する構造単位の平均炭素数が１０以上１８以下である。【選択図】図１
2018123278.tif 000002
【特許請求の範囲】
【請求項１】
３．０〜１０質量％の脂肪酸と、
１０〜３０質量％の合成エステルと、
１．０〜５．０質量％のポリエチレングリコール型非イオン界面活性剤と、
０．０１０〜２．０質量％のアルカノールアミンとを含有し、
残部が精製鉱油からなり、
４０℃における動粘度が２５〜７５ｍｍ2／ｓ以下であり、
１００℃における動粘度が４０℃における動粘度の０．１０〜０．３０倍であり、
３５０℃における加熱残分が５．０〜２５質量％であり、
上記合成エステルにおける、カルボン酸に由来する構成単位の平均炭素数が１０以上１８以下である、アルミニウム用熱間圧延油。
【請求項２】
上記脂肪酸の含有量が５．０〜７．０質量％である、請求項１に記載のアルミニウム用熱間圧延油。
【請求項３】
上記合成エステルの含有量が１５〜２５質量％である、請求項１または２に記載のアルミニウム用熱間圧延油。
【請求項４】
上記精製鉱油中のナフテン系精製鉱油の割合が５０質量％以上である、請求項１〜３のいずれか１項に記載のアルミニウム用熱間圧延油。
【請求項５】
請求項１〜４のいずれか１項に記載のアルミニウム用熱間圧延油が水中に分散しているアルミニウム用熱間圧延クーラントであって、
１〜１０体積％の上記アルミニウム用熱間圧延油を含有しており、
上記アルミニウム用熱間圧延油の油滴は、１〜７μｍの体積平均粒径を有している、アルミニウム用熱間圧延クーラント。
【請求項６】
上記アルミニウム用熱間圧延クーラントは、上記アルカノールアミンと低級脂肪酸との塩を１０〜１０００ｐｐｍ含有している、請求項５に記載のアルミニウム用熱間圧延クーラント。
【請求項７】
請求項５または６に記載のアルミニウム用熱間圧延クーラントを用いてアルミニウム鋳塊の熱間圧延を行う、アルミニウム圧延板の製造方法。
【発明の詳細な説明】
【技術分野】
【０００１】
本発明は、アルミニウム用熱間圧延油、アルミニウム用熱間圧延クーラント及びアルミニウム圧延板の製造方法に関する。
【背景技術】
【０００２】
アルミニウム材（アルミニウム及びアルミニウム合金を含む。以下同じ。）の熱間圧延においては、圧延ロールとアルミニウム材との潤滑性の確保や、圧延ロール及びアルミニウム材の冷却等を目的として、アルミニウム用熱間圧延クーラントが使用されている。この種のクーラントは、通常、アルミニウム用熱間圧延油が水中に分散された、水中油滴型のエマルションである。
【０００３】
熱間圧延後の圧延板の平滑性を向上させるためには、熱間圧延油の動粘度を高くして圧延ロールとアルミニウム材との間の潤滑性を高め、両者の摩擦を低減することが有効である。しかし、熱間圧延油の動粘度が高くなると、一対の圧延ロールの間にアルミニウム材を導入する際に、アルミニウム材の先端が一対のロールの間に噛み込まれにくくなる。従来は、４０℃における熱間圧延油の動粘度を１００ｍｍ2／ｓ程度とすることにより、噛み込み不良の抑制と圧延板の平滑性の向上との両立を図っている（例えば、特許文献１）。
【０００４】
また、圧延板の生産性を向上させる観点からは、１パス当たりの圧下率を大きくしてアルミニウム材の板厚を効率よく減少させることが好ましい。しかし、圧下率を大きくすると、アルミニウム材の噛み込み不良がより発生しやすくなる。
【０００５】
そこで、従来の熱間圧延油と同等以上の潤滑性を確保しつつ、噛み込み不良をより効果的に抑制するために、熱間圧延油中にポリブテンを添加する技術が提案されている（特許文献２）。
【先行技術文献】
【特許文献】
【０００６】
【特許文献１】特開平８−１８３９８７号公報
【特許文献２】特開平１０−１７６１８０号公報
【発明の概要】
【発明が解決しようとする課題】
【０００７】
しかし、ポリブテンは加熱により酸化されやすいため、ポリブテンが添加された熱間圧延油を用いて熱間圧延を行うと、最終的に得られる圧延板表面が黄変し、意匠性の悪化を招くおそれがある。
【０００８】
本発明は、かかる背景に鑑みてなされたものであり、噛み込み不良を抑制することができるとともに、優れた表面品質を有する圧延板を製造可能なアルミニウム用熱間圧延油、この熱間圧延油を含むアルミニウム用熱間圧延クーラント及びこのクーラントを用いて行うアルミニウム圧延板の製造方法を提供しようとするものである。
【課題を解決するための手段】
【０００９】
本発明の一態様は、３．０〜１０質量％の脂肪酸と、
１０〜３０質量％の合成エステルと、
１．０〜５．０質量％のポリエチレングリコール型非イオン界面活性剤と、
０．０１０〜２．０質量％のアルカノールアミンとを含有し、
残部が精製鉱油からなり、
４０℃における動粘度が２５〜７５ｍｍ2／ｓであり、
１００℃における動粘度が４０℃における動粘度の０．１０〜０．３０倍であり、
３５０℃における加熱残分が５．０〜２５質量％であり、
上記合成エステルにおける、カルボン酸に由来する構成単位の平均炭素数が１０以上１８以下である、アルミニウム用熱間圧延油にある。
【００１０】
本発明の他の態様は、上記の態様のアルミニウム用熱間圧延油が水中に分散しているアルミニウム用熱間圧延クーラントであって、
１〜１０体積％の上記アルミニウム用熱間圧延油を含有しており、
上記アルミニウム用熱間圧延油の油滴は、１〜７μｍの体積平均粒径を有している、アルミニウム用熱間圧延クーラントにある。
【００１１】
本発明の更に他の態様は、上記の態様のアルミニウム用熱間圧延クーラントを用いてアルミニウム鋳塊の熱間圧延を行う、アルミニウム圧延板の製造方法にある。
【発明の効果】
【００１２】
上記アルミニウム用熱間圧延油（以下、単に「熱間圧延油」という。）は、上記脂肪酸、上記合成エステル、上記非イオン界面活性剤、上記アルカノールアミン及び上記精製鉱油を上記特定の比率で含有している。上記熱間圧延油は、少なくとも上記特定の組成を有することにより、４０℃における動粘度、１００℃における動粘度及び３５０℃における加熱残分を上記特定の範囲内とすることができる。
【００１３】
また、上記熱間圧延油の４０℃における動粘度、１００℃における動粘度及び３５０℃における加熱残分は上記特定の範囲内である。上記熱間圧延油は、動粘度及び加熱残分を上記特定の範囲とすることにより、一対の圧延ロールの間にアルミニウム材を導入する際の噛み込み不良の発生を従来の熱間圧延油よりも効果的に抑制することができる。
【００１４】
また、上記熱間圧延油は、動粘度及び加熱残分を上記特定の範囲とすることにより、アルミニウム材の噛み込み不良の発生を抑制しつつ、圧延中における圧延ロールとアルミニウム材との摩擦を十分に低減することができる。それ故、上記熱間圧延油を用いて熱間圧延を行うことにより、圧延板の表面粗さの増大を回避することができる。
【００１５】
また、上記熱間圧延油は、ポリブテンを用いることなく、上記特定の範囲の動粘度及び加熱残分を実現している。それ故、圧延板表面の黄変を回避することができる。
【００１６】
このように、上記熱間圧延油によれば、従来の熱間圧延油に比べてアルミニウム板の噛み込み不良を効果的に抑制することができるとともに、圧延板の表面粗さの増大や表面の黄変等の表面品質の低下を回避し、優れた表面品質を有する圧延板を製造することができる。また、上記熱間圧延油は、従来の熱間圧延油に比べてアルミニウム板の噛み込み不良を効果的に抑制できるため、１パス当たりの圧下率を従来よりも大きくすることができる。それ故、上記熱間圧延油を使用することにより、熱間圧延のパス数を低減し、圧延板の生産性を向上させる効果を期待することもできる。
【００１７】
上記アルミニウム用熱間圧延クーラント（以下、単に「クーラント」という。）は、上記熱間圧延油が水中に分散されたエマルションである。上記クーラント中の上記熱間圧延油の含有量及び上記熱間圧延油の油滴の体積平均粒径は、それぞれ、上記特定の範囲内にある。上記クーラントは、かかる構成を有することにより、アルミニウムの熱間圧延用として好適なものとなる。
【図面の簡単な説明】
【００１８】
【図１】実施例における、潤滑性評価のために実施した熱間圧延の要部を示す側面図である。
【発明を実施するための形態】
【００１９】
上記熱間圧延油における、動粘度、加熱残分及び各成分の含有量の限定理由について説明する。
【００２０】
・４０℃における動粘度：２５〜７５ｍｍ2／ｓ
上記熱間圧延油の４０℃における動粘度を上記特定の範囲とすることにより、熱間圧延中に、圧延ロールとアルミニウム材との間に上記熱間圧延油の油膜を容易に形成することができる。その結果、圧延ロールとアルミニウム材との間に適度な潤滑性を付与し、噛み込み不良の発生を抑制するとともに、圧延板の平滑性を向上させることができる。
【００２１】
４０℃における動粘度が２５ｍｍ2／ｓ未満の場合には、上記熱間圧延油の粘度が低すぎるため、圧延ロールとアルミニウム材との間に油膜が形成されにくい。それ故、この場合には、圧延ロールとアルミニウム材との潤滑性が過度に低下し、圧延板の表面粗さが増大する等の、表面品質の悪化を招くおそれがある。かかる問題をより確実に回避する観点からは、４０℃における動粘度を３６ｍｍ2／ｓ以上とすることが好ましく、４４ｍｍ2／ｓ以上とすることがより好ましい。
【００２２】
４０℃における動粘度が７５ｍｍ2／ｓを超える場合には、熱間圧延中の上記熱間圧延油の蒸発量が少なくなり、圧延ロールとアルミニウム材との間に供給される上記熱間圧延油の量が多くなりやすい。それ故、この場合には、圧延ロールとアルミニウム材との潤滑性が過度に高くなり、アルミニウム材の噛み込み不良が発生しやすくなる。かかる問題をより確実に回避する観点からは、４０℃における動粘度を６３ｍｍ2／ｓ以下とすることが好ましく、５４ｍｍ2／ｓ以下とすることがより好ましい。
【００２３】
・１００℃における動粘度：４０℃における動粘度の０．１０〜０．３０倍
上記熱間圧延油の１００℃における動粘度を上記特定の範囲とすることにより、熱間圧延中に、圧延ロールとアルミニウム材との間に上記熱間圧延油の油膜を容易に形成することができる。その結果、圧延ロールとアルミニウム材との間に適度な潤滑性を付与し、噛み込み不良の発生を抑制するとともに、圧延板の平滑性を向上させることができる。
【００２４】
１００℃における動粘度が４０℃における動粘度の０．１０倍未満の場合には、上記熱間圧延油の粘度が高温において過度に低下するため、圧延ロールとアルミニウム材との間に油膜が形成されにくい。それ故、この場合には、圧延ロールとアルミニウム材との潤滑性が過度に低下し、圧延板の表面粗さが増大する等の、表面品質の悪化を招くおそれがある。かかる問題をより確実に回避する観点からは、１００℃における動粘度を４０℃における動粘度の０．１８倍以上とすることが好ましい。
【００２５】
１００℃における動粘度が４０℃における動粘度の０．３０倍を超える場合には、上記熱間圧延油の粘度が高温において過度に高くなるため、圧延ロールとアルミニウム材との間に供給される上記熱間圧延油の量が多くなりやすい。それ故、この場合には、圧延ロールとアルミニウム材との潤滑性が過度に高くなり、アルミニウム材の噛み込み不良が発生しやすくなる。かかる問題をより確実に回避する観点からは、１００℃における動粘度を４０℃における動粘度の０．２５倍以下とすることが好ましく、０．２３倍以下とすることがより好ましい。
【００２６】
４０℃における動粘度に対する１００℃における動粘度の比率を上記特定の範囲内に調節するためには、例えば、熱間圧延油中に含まれる精製鉱油の種類や配合比率を変更する等の手法を採用することができる。なお、精製鉱油の種類については後述する。
【００２７】
・３５０℃における加熱残分：５．０〜２５質量％
上記熱間圧延油の３５０℃における加熱残分を上記特定の範囲とすることにより、熱間圧延中に、圧延ロールとアルミニウム材との間に上記熱間圧延油の油膜を容易に形成することができる。その結果、圧延ロールとアルミニウム材との間に適度な潤滑性を付与し、噛み込み不良の発生を抑制するとともに、圧延板の平滑性を向上させることができる。
【００２８】
上記加熱残分が５．０質量％未満の場合には、熱間圧延中の上記熱間圧延油の蒸発量が多くなるため、圧延ロールとアルミニウム材との間に油膜が形成されにくい。それ故、この場合には、圧延ロールとアルミニウム材との潤滑性が過度に低下し、圧延板の表面粗さが増大する等の、表面品質の悪化を招くおそれがある。かかる問題をより確実に回避する観点からは、加熱残分を１０質量％以上とすることが好ましく、１２．５質量％以上とすることがより好ましい。
【００２９】
上記加熱残分が２５質量％を超える場合には、熱間圧延中の上記熱間圧延油の蒸発量が少なくなり、圧延ロールとアルミニウム材との間に供給される上記熱間圧延油の量が多くなりやすい。それ故、この場合には、圧延ロールとアルミニウム材との潤滑性が過度に高くなり、アルミニウム材の噛み込み不良が発生しやすくなる。かかる問題をより確実に回避する観点からは、加熱残分を２０質量％以下とすることが好ましい。
【００３０】
・脂肪酸：３．０〜１０質量％
・合成エステル：１０〜３０質量％
脂肪酸及び合成エステルは、圧延ロールとアルミニウム材との摩擦を低減する油性剤である。これらの油性剤の含有量をそれぞれ上記特定の範囲とすることにより、圧延ロールの表面に脂肪酸や合成エステルを吸着させ、これらの油性剤を含む潤滑膜を容易に形成することができる。その結果、圧延ロールとアルミニウム材との間に適度な潤滑性を付与し、噛み込み不良の発生を抑制するとともに、圧延板の平滑性を向上させることができる。
【００３１】
噛み込み不良の発生をより効果的に抑制するとともに、最終的に得られる圧延板の平滑性をより向上させる観点からは、脂肪酸の含有量は、５．０〜７．０質量％であることが好ましい。同様に、合成エステルの含有量は、１５〜２５質量％であることが好ましい。
【００３２】
脂肪酸の含有量が３．０質量％未満の場合、または、合成エステルの含有量が１０質量％未満の場合には、圧延ロールの表面に吸着する油性剤の量が少なくなりやすい。それ故、この場合には、圧延ロールとアルミニウム材との潤滑性が低下し、圧延板の表面粗さが増大する等の、表面品質の悪化を招くおそれがある。
【００３３】
脂肪酸の含有量が１０質量％を超える場合、または、合成エステルの含有量が３０質量％を超える場合には、圧延ロールの表面に吸着する油性剤の量が多くなりやすい。それ故、この場合には、圧延ロールとアルミニウム材との潤滑性が高くなり、アルミニウム材の噛み込み不良が発生しやすくなる。
【００３４】
脂肪酸としては、飽和脂肪酸及び不飽和脂肪酸からなる群より選ばれる１種または２種以上の化合物を採用することができる。これらの化合物における炭化水素鎖の構造は、直鎖構造、分岐鎖構造または環状構造のいずれであってもよい。
【００３５】
上記合成エステルは、カルボン酸とアルコールとのエステルである。合成エステルは、単一の化合物であってもよいが、通常は、カルボン酸に由来する構成単位等の構造が異なる２種以上の化合物の混合物である。
【００３６】
カルボン酸としては、飽和脂肪酸及び不飽和脂肪酸からなる群より選ばれる１種または２種以上の化合物を採用することができる。これらの化合物における炭化水素鎖の構造は、直鎖構造、分岐鎖構造または環状構造のいずれであってもよい。
【００３７】
アルコールとしては、１価アルコールを用いてもよく、多価アルコールを用いてもよい。多価アルコールとしては、例えば、ネオペンチルグリコール、トリメチロールプロパン及びペンタエリスリトールからなる群より選ばれる１種または２種以上を採用することができる。これらの多価アルコールは、その分子構造中に熱安定性の低い３級Ｃ−Ｈ（炭素−水素）結合を有しない。そのため、熱間圧延中に、上記多価アルコールに由来する構成単位が熱分解すること等を抑制することができる。
【００３８】
アルコールとして多価アルコールを用いる場合、合成エステルは、多価アルコールの全ての水酸基がエステル化されたフルエステルであってもよく、多価アルコールの一部の水酸基がエステル化された部分エステルであってもよい。熱間圧延時の潤滑性の観点からは、合成エステル中のフルエステルの比率を高くすることが好ましい。
【００３９】
合成エステルにおける、カルボン酸に由来する構成単位の平均炭素数は１０以上１８以下である。この平均炭素数を上記特定の範囲とすることにより、圧延ロールとアルミニウム材との間に適度な潤滑性を付与し、噛み込み不良の発生を抑制するとともに、最終的に得られる圧延板の平滑性を向上させることができる。
【００４０】
上記平均炭素数が１０未満の場合には、圧延ロールの表面に形成される合成エステルの潤滑膜の強度が低くなりやすい。それ故、この場合には、圧延ロールとアルミニウム材との潤滑性が過度に低下し、圧延板の表面粗さが増大する等の、表面品質の悪化を招くおそれがある。
【００４１】
上記平均炭素数が１８を超える場合には、圧延ロールの表面に形成される合成エステルの潤滑膜の強度が高くなりやすい。それ故、この場合には、圧延ロールとアルミニウム材との潤滑性が過度に高くなり、アルミニウム材の噛み込み不良が発生しやすくなる。
【００４２】
・ポリエチレングリコール型非イオン界面活性剤：１．０〜５．０質量％
・アルカノールアミン：０．０１０〜２．０質量％
上記非イオン界面活性剤及びアルカノールアミンは、上記クーラント中に上記熱間圧延油の油滴を形成するための乳化剤である。これらの乳化剤の含有量をそれぞれ上記特定の範囲とすることにより、圧延ロールに付着する上記熱間圧延油の量を適正な範囲に調整することができる。その結果、圧延ロールとアルミニウム材との間に適度な潤滑性を付与し、噛み込み不良の発生を抑制するとともに、圧延板の平滑性を向上させることができる。
【００４３】
上記非イオン界面活性剤の含有量が１．０質量％未満の場合、または、上記アルカノールアミンの含有量が０．０１０質量％未満の場合には、上記クーラント中において上記熱間圧延油と水とが分離しやすくなる。そのため、圧延ロールに接触した熱間圧延油の油滴が容易に圧延ロール表面に付着し、圧延ロールに付着する上記熱間圧延油の量が多くなりやすい。それ故、この場合には、圧延ロールとアルミニウム材との潤滑性が過度に高くなり、アルミニウム材の噛み込み不良が発生しやすくなる。
【００４４】
上記非イオン界面活性剤の含有量が５．０質量％を超える場合、または、上記アルカノールアミンの含有量が２．０質量％を超える場合には、上記熱間圧延油が容易に乳化される。そのため、圧延ロールに付着している熱間圧延油が乳化により表面から脱離し、圧延ロールに付着する上記熱間圧延油の量が少なくなりやすい。それ故、この場合には、圧延ロールとアルミニウム材との潤滑性が過度に低くなり、圧延板の表面粗さが増大する等の、表面品質の悪化を招くおそれがある。
【００４５】
ポリエチレングリコール系非イオン系界面活性剤としては、例えば、ポリオキシアルキレンアルキルエーテル、ポリオキシアルキレンオレイルセチルエーテル、ポリオキシエチレンスチレン化フェニルエーテル、ポリオキシアルキレン脂肪酸エステル、ポリオキシアルキレン脂肪酸ジエステル、ソルビタン脂肪酸エステル、ポリエチレングリコール等を使用することができる。これらの化合物は、単独で使用してもよく、２種以上を併用してもよい。また、これらの化合物のＨＬＢ（Hydrophilic-Lipophilic  Balance）値は８以上１２以下であることが好ましい。
【００４６】
アルカノールアミンとしては、例えば、トリエタノールアミン、ジエタノールアミン、メチルジエタノールアミン、エチルジエタノールアミン、プロピルジエタノールアミン、ブチルジエタノールアミン、エタノールアミン、ジメチルエタノールアミン、ジエチルエタノールアミン、ジプロピルエタノールアミン、ジブチルエタノールアミン等を使用することができる。これらの化合物は、単独で使用してもよく、２種以上を併用してもよい。
【００４７】
・精製鉱油
精製鉱油としては、ナフテン系精製鉱油、パラフィン系精製鉱油及び芳香族系精製鉱油等を使用することができる。これらの鉱油は、単独で使用してもよく、２種以上を併用してもよい。アルミニウム材の噛み込み不良を抑制する観点からは、精製鉱油中のナフテン系精製鉱油の比率が多いほど好ましい。
【００４８】
ナフテン系精製鉱油としては、例えば、クリセフオイル（登録商標）Ｈ２２、クリセフオイルＨ４６（以上、ＪＸエネルギー株式会社製）；ダイナフレシア（登録商標）Ｎ２８、ダイナフレシアＮ９０、ダイナフレシアＮ４３０（以上、出光興産株式会社製）；ＳＵＮ１００Ｎ、ＳＵＮ５００Ｎ（以上、日本サン石油株式会社）等を使用することができる。熱間圧延油中のナフテン系精製鉱油の量を多くすることにより、上述した４０℃における動粘度に対する１００℃における動粘度の比率の値を小さくすることができる。
【００４９】
パラフィン系精製鉱油としては、スーパーオイルＮ２２、スーパーオイルＮ４６（以上、ＪＸエネルギー株式会社製）；ダイナフレシアＰ３２、ダイナフレシアＰ９０、ダイナフレシアＰ４３０（以上、出光興産株式会社製）；ＳＮ１５０ＢＳ（日本サン石油株式会社）等を使用することができる。熱間圧延油中のパラフィン系精製鉱油の量を多くすることにより、上述した４０℃における動粘度に対する１００℃における動粘度の比率の値を大きくすることができる。
【００５０】
芳香族系精製鉱油としては、ダイアナ（登録商標）プロセスオイルＡＣ４６０（出光興産株式会社製）等を使用することができる。熱間圧延油中の芳香族系精製鉱油の量を多くすることにより、上述した４０℃における動粘度に対する１００℃における動粘度の比率の値を小さくすることができる。
【００５１】
精製鉱油中のナフテン系精製鉱油の割合は５０質量％以上であることが好ましい。この場合には、上記熱間圧延油の３５０℃における加熱残分をより容易に２５質量％以下とすることができる。その結果、圧延ロールとアルミニウム材との間に上記熱間圧延油が過剰に供給されることをより確実に回避し、噛み込み不良の発生をより効果的に抑制することができる。
【００５２】
上記クーラントにおける上記熱間圧延油の含有量は、１〜１０体積％である。これにより、熱間圧延時における圧延ロールとアルミニウム材との潤滑性を適正な範囲に保つことができる。熱間圧延油の含有量が１体積％未満の場合には、圧延ロール表面に付着する熱間圧延油の量が少なくなりやすい。それ故、圧延ロールとアルミニウム材との潤滑性が低下し、圧延板の表面粗さが増大する等の表面品質の悪化を招くおそれがある。
【００５３】
熱間圧延油の含有量が１０体積％を超える場合には、圧延ロールとアルミニウム材との間に供給される上記熱間圧延油の量が多くなりやすい。それ故、この場合には、圧延ロールとアルミニウム材との潤滑性が過度に高くなり、アルミニウム材の噛み込み不良が発生しやすくなる。
【００５４】
また、上記クーラント中に存在する熱間圧延油の油滴は、１〜７μｍの体積平均粒径を有している。これにより、熱間圧延時における圧延ロールとアルミニウム材との潤滑性を適正な範囲に保つことができる。上記油滴の体積平均粒径が１μｍ未満の場合には、圧延ロール表面に付着する熱間圧延油の量が少なくなりやすい。それ故、圧延ロールとアルミニウム材との潤滑性が低下し、圧延板の圧延板の表面粗さが増大する等の表面品質の悪化を招くおそれがある。
【００５５】
上記油滴の体積平均粒径が７μｍを超える場合には、圧延ロールとアルミニウム材との間に供給される上記熱間圧延油の量が多くなりやすい。それ故、この場合には、圧延ロールとアルミニウム材との潤滑性が過度に高くなり、アルミニウム材の噛み込み不良が発生しやすくなる。さらに、この場合には、圧延板表面に残留する熱間圧延油の量が過度に多くなり、表面品質の低下を招くおそれがある。
【００５６】
上述した油滴の体積平均粒径は、レーザー回折法により得られた粒度分布に基づいて算出することができる。具体的には、レーザー回折式粒子径分布測定装置を用い、装置検出部にクーラントを所定量滴下することで粒度分布を測定することができる。これにより得られた粒度分布のメジアン径（累積５０％粒子径）を体積平均粒径とする。
【００５７】
また、上記クーラントは、上記アルカノールアミンと低級脂肪酸との塩を１０〜１０００ｐｐｍ含有していることが好ましい。上記塩の含有量を１０ｐｐｍ以上とすることにより、上記クーラントの表面張力が小さくなり、圧延ロールに上記熱間圧延油がより接触しやすくなる。それ故、この場合には、圧延ロールに付着する上記熱間圧延油の量を容易に多くすることができる。その結果、圧延ロールとアルミニウム材との間に適度な潤滑性を付与し、噛み込み不良の発生をより効果的に抑制することができる。
【００５８】
一方、上記塩の含有量が過度に多くなると、上記クーラントの表面張力が小さくなりすぎるため、圧延板表面に残留するクーラントの量が多くなりやすい。そして、圧延板表面に残留するクーラントの量が過度に多い場合には、圧延板の表面が黄変する等の表面品質の低下を招くおそれがある。上記塩の含有量を１０００ｐｐｍ以下とすることにより、かかる問題を容易に回避することができる。
【００５９】
なお、上記塩は、クーラント中に積極的に添加してもよいが、クーラントの使用中に自然に形成されるものであってもよい。即ち、クーラントは、通常、熱間圧延時に減少した分を補充しつつ、複数回に亘って再生利用される。そして、熱間圧延を繰り返し行うと、クーラント中に、基油や油性剤等の酸化によって生じた低級脂肪酸が蓄積される。この低級脂肪酸が上記アルカノールアミンと反応することにより、上記塩が自然に形成される。上述のようにクーラントを再生利用する場合には、例えば、再生時に過剰の上記塩を除去する、あるいは、補充するクーラント中に上記塩を添加する等の方法により、上記塩の含有量を上述した範囲に調整することができる。
【実施例】
【００６０】
上記熱間圧延油の実施例について説明する。なお、本発明に係る熱間圧延油は以下の態様に限定されるものではなく、その要旨を損なわない範囲で適宜構成を変更することができる。
【００６１】
本例において使用した化合物の略称は以下の通りである。
・合成エステル
ＮＰＧ−Ｃ１４    ：ネオペンチルグリコールミリスチン酸ジエステル
ＮＰＧ−Ｃ１６    ：ネオペンチルグリコールパルミチン酸ジエステル
ＴＭＰ−Ｃ１２    ：トリメチロールプロパンラウリン酸トリエステル
ＴＭＰ−Ｃ１８Ｆ１：トリメチロールプロパンオレイン酸トリエステル
ＴＭＰ−Ｃ２０    ：トリメチロールプロパンアラキジン酸トリエステル
ＰＥ−Ｃ１０      ：ペンタエリスリトールカプリン酸テトラエステル
ＰＥ−Ｃ８        ：ペンタエリスリトールカプリル酸テトラエステル
・非イオン系界面活性剤
ＰＥＧ−Ｃ１８Ｆ１：ポリオキシエチレンオレイン酸エステル
ＰＥＧ−Ｃ１２    ：ポリオキシエチレンラウリルエーテル
【００６２】
（実施例）
精製鉱油、脂肪酸、合成エステル、ポリエチレングリコール型非イオン界面活性剤、アルカノールアミンを表１〜表３に示す比率で混合し、熱間圧延油（試料１〜２９）を調製した。表１〜表３に示すとおり、本例において用いた合成エステルは、多価アルコールと、炭素数１０〜１８のカルボン酸とのエステルである。それ故、合成エステルにおける、カルボン酸に由来する構成単位の平均炭素数は１０以上１８以下である。なお、精製鉱油については、その組成及びＩＳＯ粘度グレードを表中に記載した。非イオン系界面活性剤については、化合物名及びＨＬＢ値を表中に記載した。
【００６３】
ＪＩＳ  Ｋ２２８３に準拠した方法により、キャノン−フェンスケ粘度計を用いてこれらの熱間圧延油の４０℃における動粘度及び１００℃における動粘度を測定した。その結果を表１〜表３に記載した。なお、１００℃における動粘度は、４０℃における動粘度を１倍としたときの倍率により表示した。
【００６４】
また、熱重量測定装置を用いて熱間圧延油の３５０℃における加熱残分を測定し、その結果を表１〜表３に記載した。熱重量測定装置の測定条件は、試料の質量：２０ｇ、昇温速度：２０℃／分とし、空気雰囲気下において室温から３５０℃まで熱間圧延油を加熱したときの残渣の質量を測定した。そして、残渣の質量を加熱前の質量で除した値を加熱残分（質量％）とした。
【００６５】
次に、上記熱間圧延油を表１〜表３に示す濃度で水中に分散させ、クーラントを調製した。これらのクーラント中に存在する熱間圧延油の油滴の粒度分布をレーザー回折法により取得した。そして、得られた粒度分布のメジアン径（累積５０％粒子径）を算出し、この値を油滴の体積平均粒径として表１〜表３に記載した。
【００６６】
また、クーラントを調製した直後にクーラント中に存在している、アルカノールアミンと低級脂肪酸との塩の含有量を測定し、その値を表１〜表３に記載した。
【００６７】
上記クーラントを用いて以下の条件によりアルミニウム材の熱間圧延を行い、噛み込み性、潤滑性及び圧延板の色調の評価を行った。
【００６８】
＜熱間圧延条件＞
・アルミニウム材の材質：ＪＩＳ  Ａ５１８２
・アルミニウム材の寸法：４０ｍｍ幅×５００ｍｍ長×５．０ｍｍ厚
・圧延ロールの表面粗さ：板幅方向に測定したときの算術平均粗さＲａ＝０．３〜０．４μｍ、最大高さＲｚ＝３．５〜４．０μｍ
・圧延開始時の板温度：４５０℃
・圧延速度：４０ｍ／ｍｉｎ
・圧下率：６０％
【００６９】
なお、圧延ロールについては、研磨紙を用いてロール表面を圧延方向に研磨することにより、上記の表面粗さに調整した。また、熱間圧延を行う前に、予め、上記アルミニウム材を圧下率２０％で圧延した。
【００７０】
＜噛み込み性＞
まず、一対の圧延ロールの間隙を、圧延ロール間にアルミニウム材が噛み込まれない程度に狭く設定した。この状態において熱間圧延を試み、アルミニウム材が噛み込まれなかった場合には、圧延ロールの間隙を段階的に大きくして再度熱間圧延を試みた。この操作を繰り返し、圧延ロール間にアルミニウム材が噛み込まれた際の噛み込み角を、表１〜表３の「最大噛み込み角」の欄に記載した。
【００７１】
最大噛み込み角が大きいほど、アルミニウム材が圧延ロール間に噛み込まれやすく、熱間圧延において板厚を効率よく低減できることを示している。同表中の「評価」の欄には、最大噛み込み角が１３°以上の場合には、噛み込み性に優れているとして記号Ａを、最大噛み込み角が１１°以上１３°未満の場合には、噛み込み性が良好であるとして記号Ｂを、最大噛み込み角が１１°未満の場合には、噛み込み性に劣るとして記号Ｃを記載した。そして、最大噛み込み角が１１°以上の場合を、アルミニウム材の噛み込み不良を十分に抑制できるため合格であると判断した。
【００７２】
＜潤滑性＞
潤滑性の評価では、図１に示すように、一対の圧延ロール２（２ａ、２ｂ）のうち一方の圧延ロール２ａの側面に複数のポンチ２１を取り付けた状態で熱間圧延を行った。そして、圧延ロール２ａの周方向におけるポンチ２１同士の距離Ｌ1［ｍｍ］と、アルミニウム材１に転写されたポンチ痕１１同士の距離Ｌ2とを測定し、下記式（１）に基づいて先進率δを算出した。
δ＝（Ｌ1−Ｌ2）／Ｌ1    ・・・（１）
【００７３】
これとは別に、圧延ロール２のロール径Ｒ［ｍｍ］、圧延ロール２のポアソン比ν、圧延ロール２のヤング率Ｅ［ｋｇｆ／ｍｍ2］、圧延荷重Ｐ［ｋｇｆ／ｍｍ2］、圧延前のアルミニウム材１の板厚ｈ1［ｍｍ］、圧延後のアルミニウム材１の板厚ｈ2［ｍｍ］、アルミニウム材１の板幅ｂ［ｍｍ］の値を使用し、下記式（２）に基づいて圧延ロール２の扁平ロール径Ｒ2［ｍｍ］を算出した。
Ｒ2＝Ｒ×｛１＋１６×（１−ν2）×Ｐ／［π×Ｅ×ｂ×（ｈ1−ｈ2）］｝    ・・・（２）
【００７４】
そして、上記式（１）〜（２）の結果と圧下率ｒの値とを使用し、下記式（３）に基づいて圧延ロール２とアルミニウム材１との摩擦係数μを算出した。
μ＝０．５×［（ｈ1−ｈ2）／Ｒ2］0.5／｛１−２×［（１−ｒ）×δ／ｒ］0.5｝  ・・・（３）
【００７５】
以上により得られた摩擦係数μの値を、表１〜表３の「圧延時の摩擦係数」の欄に記載した。なお、上記式（１）〜（３）において、アルミニウム材１の圧延前の板厚ｈ1は５．０［ｍｍ］、圧延後の板厚ｈ2は２．０［ｍｍ］、圧下率ｒは０．６、板幅ｂは４０［ｍｍ］とした。また、圧延ロール２のロール径Ｒは８０［ｍｍ］、ポアソン比νは０．３３、ヤング率Ｅは２１０００［ｋｇｆ／ｍｍ2］とした。なお、ポアソン比ν及びヤング率Ｅは、圧延ロール用鋼の典型的な値である。
【００７６】
圧延時の摩擦係数が小さいほど、アルミニウム材と圧延ロールとの潤滑性が高く、圧延板の表面を容易に平滑化することができることを示している。同表中の「評価」の欄には、摩擦係数が０．３０以下の場合には、潤滑性に優れているとして記号Ａを、摩擦係数が０．３０超え０．３５以下の場合には、潤滑性が良好であるとして記号Ｂを、摩擦係数が０．３５を超える場合には、潤滑性に劣るとして記号Ｃを記載した。そして、摩擦係数が０．３５以下の場合を、圧延板の表面粗さの増大を十分に抑制できるため合格であると判断した。
【００７７】
＜圧延板の色調＞
熱間圧延後の圧延板の色調を目視観察した。その結果、表面に黄変がない場合には表１〜３中の「圧延板の色調」の欄に記号Ａを、表面がわずかに黄変した場合には記号Ｂを、顕著に黄変した場合には記号Ｃを記載した。そして、記号Ａ及び記号Ｂの場合を、圧延板表面の黄変を十分に抑制できているため合格と判定した。
【００７８】
【表１】
2018123278.tif 000003
【００７９】
【表２】
2018123278.tif 000004
【００８０】
【表３】
2018123278.tif 000005
【００８１】
表１〜表３に示したように、試料１〜２９は、いずれも、上記脂肪酸、上記合成エステル、上記非イオン界面活性剤、上記アルカノールアミン及び上記精製鉱油を上記特定の比率で含有している。また、上記熱間圧延油の４０℃における動粘度、１００℃における動粘度及び３５０℃における加熱残分は上記特定の範囲内である。さらに、上述したように、合成エステルにおける、カルボン酸に由来する構成単位の平均炭素数が１０以上１８以下である。
【００８２】
表１〜表３によれば、試料１〜２９は、上記特定の組成及び物性を有しているため、アルミニウム板の噛み込み不良を抑制することができるとともに、圧延板の表面粗さの増大や表面の黄変等の表面品質の低下を回避し、優れた表面品質を有する圧延板を製造することができることが容易に理解できる。
【００８３】
（比較例）
本例においては、表４及び表５に示す比率で各成分を含有する熱間圧延油（試料３０〜５０）を調製し、これらの試料を用いて実施例と同様の評価を行った。
【００８４】
【表４】
2018123278.tif 000006
【００８５】
【表５】
2018123278.tif 000007
【００８６】
表４に示したように、試料３０〜３５は、熱間熱延油の４０℃における動粘度、１００℃における動粘度及び３５０℃における加熱残分のいずれかが上記特定の範囲から外れている。
表４及び表５に示したように、試料３６〜４３は、脂肪酸、合成エステル、ポリエチレングリコール型非イオン界面活性剤及びアルカノールアミンのいずれかの含有量が上記特定の範囲から外れている。
【００８７】
表５に示したように、試料４４及び４５は、多価アルコールと、炭素数８のカルボン酸または炭素数２０のカルボン酸とのエステルである。それ故、これらの試料は、合成エステルの平均炭素数が上記特定の範囲から外れている。
試料４６〜４９は、クーラント中の熱間圧延油の含有量または油滴の体積平均粒径が上記特定の範囲から外れている。
【００８８】
以上のように、試料３０〜４９は、各成分の含有量、熱間圧延油の物性またはクーラントの物性が上記特定の範囲から外れている。それ故、これらの試料は、噛み込み性、潤滑性または圧延板の色調のうち少なくとも１項目が不合格となった。
【００８９】
試料５０には、ポリブテンが添加されている。それ故、試料５０は、圧延板の色調が不合格となった。
【図１】
2018123278.tif 000008